(57)【要約】【課題】コアを構成する各分割体同士の当接部にて生じる磁気特性の劣化を改善できるステータ及びその関連技術を提供する。【解決手段】このステータ５では、ティース部材７とヨーク部材９との嵌合部のギャップに挿入材２１が挿入されている。挿入材２１は、ティース部材７及びヨーク部材９を構成する圧粉磁性体と同種の軟磁性粉末、又はその軟磁性粉末を含む材料からなっており、具体的には、軟磁性粉末が混入された接着剤をティース部材７の所定部分に塗布して挿入材２１として用いる等が考えられる。【選択図】図２
2007135328.tif 000002
【特許請求の範囲】
【請求項１】
コアが複数の分割体を組み合わせて構成されているモータのステータであって、
前記各分割体同士の当接部に生じるギャップに、磁性材料、又は磁性材料を含む材料からなる挿入材が挿入されていることを特徴とするステータ。
【請求項２】
請求項１に記載のステータにおいて、
前記挿入材は、コアを構成する磁性材料と同種の磁性粉末、又はその磁性粉末を含む材料からなることを特徴とするステータ。
【請求項３】
請求項２に記載のステータにおいて、
前記挿入材は、前記磁性粉末と樹脂との混合物により形成されていることを特徴とするステータ。
【請求項４】
請求項３に記載のステータにおいて、
前記挿入材はシート状であることを特徴とするステータ。
【請求項５】
請求項１ないし４のいずれかに記載のステータにおいて、
前記挿入材は、前記ティース部とヨーク部との当接部におけるギャップに挿入されていることを特徴とするステータ。
【請求項６】
請求項１ないし５のいずれかに記載のステータにおいて、
前記コアの前記各分割体は圧粉磁性体により形成され、
前記挿入材は、軟磁性粉末又は軟磁性粉末を含む材料からなることを特徴とするステータ。
【請求項７】
請求項１ないし５のいずれかに記載のステータを用いることを特徴とするモータ。
【請求項８】
コアが複数の分割体を組み合わせて構成されているモータのステータの製造方法であって、
前記各分割体同士の当接部に生じるギャップに、磁性材料、又は磁性材料を含む材料からなる挿入材を挿入することを特徴とするステータの製造方法。
【発明の詳細な説明】
【技術分野】
【０００１】
本発明は、モータのステータ及びその関連技術に関する。
【背景技術】
【０００２】
ステータのコアを複数の分割体に分割して形成し、その各分割体を組み合わせてコアを構成する場合がある。例えば、圧粉磁性体を用いてコアを構成する場合の例として、ティース部とヨーク部とを分割して形成するようにしたものがある（非特許文献１参照）。
【０００３】
【非特許文献１】平成１６年電気学会産業応用部門大会論文集III（３９３頁、図４）
【発明の開示】
【発明が解決しようとする課題】
【０００４】
しかしながら、上記のように複数の分割体を組み合わせてコアを構成した場合、各分割体同士の当接部に生じるギャップによりコアの透磁率が低下し、コアの磁気特性が劣化する。
【０００５】
そこで、本発明の解決すべき課題は、コアを構成する各分割体同士の当接部にて生じる磁気特性の劣化を改善できるステータ及びその関連技術を提供することである。
【課題を解決するための手段】
【０００６】
上記の課題を解決するため、請求項１の発明では、コアが複数の分割体を組み合わせて構成されているモータのステータであって、前記各分割体同士の当接部に生じるギャップに、磁性材料、又は磁性材料を含む材料からなる挿入材が挿入されている。
【０００７】
また、請求項２の発明では、請求項１の発明に係るステータにおいて、前記挿入材は、コアを構成する磁性材料と同種の磁性粉末、又はその磁性粉末を含む材料からなる。
【０００８】
また、請求項３の発明では、請求項２の発明に係るステータにおいて、前記挿入材は、前記磁性粉末と樹脂との混合物により形成されている。
【０００９】
また、請求項４の発明では、請求項３に記載のステータにおいて、前記挿入材はシート状である。
【００１０】
また、請求項５の発明では、請求項１ないし４のいずれかの発明に係るステータにおいて、前記挿入材は、前記ティース部とヨーク部との当接部におけるギャップに挿入されている。
【００１１】
また、請求項６の発明では、請求項１ないし５のいずれかの発明に係るステータにおいて、前記コアの前記各分割体は圧粉磁性体により形成され、前記挿入材は、軟磁性粉末又は軟磁性粉末を含む材料からなる。
【００１２】
また、請求項７の発明では、請求項１ないし６のいずれかの発明に係るステータを用いる。
【００１３】
また、請求項８の発明では、コアが複数の分割体を組み合わせて構成されているモータのステータの製造方法であって、前記各分割体同士の当接部に生じるギャップに、磁性材料、又は磁性材料を含む材料からなる挿入材を挿入する。
【発明の効果】
【００１４】
請求項１に記載の発明によれば、各分割体同士の当接部に生じるギャップに、磁性材料、又は磁性材料を含む材料からなる挿入材が挿入されているため、各分割体同士の当接部にて生じる磁気特性の劣化を改善できる。
【００１５】
請求項２に記載の発明によれば、挿入材が、コアを構成する磁性材料と同種の磁性粉末、又はその磁性粉末を含む材料からなるため、挿入材の磁気特性を各分割体の磁気特性に近似させることができ、その結果、コアの磁気特性を均一で良好な状態に保持できる。
【００１６】
請求項３に記載の発明によれば、挿入材を磁性粉末と樹脂との混合物により形成することにより、挿入材を挿入すべきギャップの状況に応じた多様な態様の挿入材を提供できる。例えば、樹脂系の接着剤に磁性粉末を混入させたものを挿入材として用いたり、磁性粉末が混入された樹脂をシート状に加工したものを挿入材として用いることなどが考えられる。
【００１７】
請求項４に記載の発明によれば、挿入材がシート状の形態を有しているため、コアを構成する分割体間のギャップに挿入材を挟み込む等して、挿入材のギャップへの挿入を容易に行うことができる。
【００１８】
請求項５に記載の発明によれば、ティース部とヨーク部との当接部における磁気特性を改善することができる。
【００１９】
請求項６に記載の発明によれば、コアの各分割体を圧粉磁性体で形成するのに伴って、挿入材が軟磁性粉末又は軟磁性粉末を含む材料により形成されているため、挿入材の磁気特性を各分割体の磁気特性に近似させることができ、その結果、コアの磁気特性を均一で良好な状態に保持できる。
【００２０】
請求項７に記載の発明によれば、ステータコアの磁気特性の改善により、モータ性能の向上が図れる。
【００２１】
請求項８に記載の発明によれば、各分割体同士の当接部に生じるギャップに、磁性材料、又は磁性材料を含む材料からなる挿入材を挿入するため、各分割体同士の当接部にて生じる磁気特性の劣化を改善できる。
【発明を実施するための最良の形態】
【００２２】
図１は本発明の一実施形態に係るモータのロータ、ステータの構成を示す平面図であり、図２は図１の一部を拡大した図であり、図３は図２のＡ−Ａ線に沿った断面図である。
【００２３】
このモータは、例えば永久磁石型の同期モータであり、複数の永久磁石１が設けられたロータ３と、ステータ５とを備える。ステータ５は、複数のティース部材（ティース部）７と、そのティース部材７が固定される略リング状のヨーク部材（ヨーク部）９と、各ティース部材７に外挿されるコイル１１とを備えている。複数のティース部材７とヨーク部材９とは、本発明の分割体に相当しており、互いに組み合わされてステータコア１２を構成している。
【００２４】
ヨーク部材９は、図４に示すような２つのヨーク分割体１３，１５を組み合わせて構成されている。このヨーク分割体１３，１５は、ヨーク部材９をモータ軸に垂直な面に沿って２分割したような形状を有し、ティース部材７の基端部７ａを挟み込んだ状態で接着剤等で互いに固定されるようになっている。このため、ヨーク分割体１３，１５の内周部には、ティース部材７の基端部７ａを挟み込んで保持する保持凹部１３ａ，１５ａが設けられている。また、ティース部材７の基端部７ａ（基端部７ａの周方向側面）、及びヨーク分割体１３，１５の保持凹部１３ａ，１５ａの内周面（周方向の内側面）には、抜け止め用の互いに嵌合する凸部１７ａ，１９ａ及び凹部１７ｂ，１９ｂが設けられている。
【００２５】
このようなヨーク分割体１３，１５及びティース部材７は、圧粉磁性体により形成されている。圧粉磁性体は、金属磁性粉末（例えば鉄粉）又は所定の被膜（例えば燐酸化合物被膜）で覆った金属磁性粉末（例えば鉄粉）を樹脂で結合したものである。圧粉磁性体の結合用樹脂としては、例えばポリフェニレンサルファイド、可溶性ポリイミド若しくは更に他の樹脂、又はこれらの混合物等が用いられる。圧粉磁性体の成形は、軟磁性粉末（粉状の圧粉磁性体材料）を所定の成型用の型に充填して加圧、圧縮した後、加熱処理を施すことにより行われる。
【００２６】
また、ティース部材７とヨーク部材９との嵌合部（当接部）に生じるギャップには、図３に示すように、ギャップによるステータコア１２の磁気特性の劣化を抑制するために、挿入材２１が挿入されている。この挿入材２１は、例えばティース部材７及びヨーク部材９と同種の磁性体粉末を主成分としたものである。
【００２７】
挿入材２１の具体的な挿入方法としては、例えば、図５に示すように、挿入材２１として用いられる軟磁性粉末２１ａをティース部材７の基端部７ａに付着させた状態で、ヨーク分割体１３，１５の保持凹部１３ａ，１５ａに嵌合させることにより、挿入材２１をギャップに挿入する。このとき、軟磁性粉末２１ａがティース部材７に付着しにくい場合には、ティース部材７の表面に接着剤等の粘着剤を塗布しておき、その上から軟磁性粉末２１ａを付着させるようにしてもよい。あるいは、ティース部材７をヨーク部材９に接着固定するための接着剤（樹脂系のもの）に軟磁性粉末２１ａを混入させ、その接着剤をティース部材７に塗布したものを挿入材２１として用いるようにしてもよい。
【００２８】
また、同様な要領により、ヨーク分割体１３，１５間のギャップに挿入材２１を挿入するようにしてもよい。例えば、ヨーク分割体１３，１５同士を接着固定するための接着剤に軟磁性粉末を混入させてもよい。
【００２９】
図６は、コアのギャップと透磁率減少率との関係を示すグラフであり、横軸はギャップの大きさに対応し、縦軸は各ギャップ値におけるコアの透磁率の減少率に対応している。ここで、透磁率減少率は、ギャップがない状態（連続状態）の透磁率をμaとし、各ギャップ値における透磁率をμbとすると、（μb−μa）／μaで与えられる。
【００３０】
図６のグラフ中の曲線Ｇは、理論的に求めたギャップ値と透磁率減少率との関係を示すものである。また、図６中の測定値Ｐ１は、コアの分断部分を実質的にギャップがゼロになるように密着させた状態における透磁率減少率を示している。また、図６中の測定値Ｐ２は、実際にティース部材７とヨーク部材９との嵌合部に生じるギャップと同等なギャップ値における透磁率減少率を示している。ティース部材７とヨーク部材９との間のギャップに挿入材２１を挿入することにより、ギャップが挿入材２１により埋められるため、測定値Ｐ１，Ｐ２の差Ｄに相当する分（透磁率減少率にして約３５％）のステータコア１２の磁気特性の改善が期待できる。
【００３１】
以上のように、本実施形態によれば、ティース部材７とヨーク部材９との嵌合部のギャップに磁性材料、又は磁性材料を含む材料からなる挿入材２１が挿入されているため、ティース部材７とヨーク部材９との嵌合部にて生じる磁気特性の劣化を改善できる。
【００３２】
また、挿入材２１が、ティース部材７及びヨーク部材９を構成する圧粉磁性体と同種の軟磁性粉末、又はその軟磁性粉末を含む材料からなるため、挿入材２１の磁気特性をティース部材７及びヨーク部材９の磁気特性に近似させることができ、その結果、ステータコア１２の磁気特性を均一で良好な状態に保持できる。
【００３３】
［変形例］
前述の実施形態の変形例として、図７に示す構成が考えられる。この変形例では、図７に示すように、ティース部材７とヨーク部材９との嵌合部におけるギャップにシート状の挿入材３１を挿入するようになっている。この挿入材３１は、前述の軟磁性粉末が混入された樹脂をシート状に加工したものであり、図７に示すように、ティース部材７の基端部７ａに沿わせた状態で基端部７ａと一緒に保持凹部１３ａ，１５ａに挟み込まれるようになっている。この場合、シート状の挿入材３１をギャップに挟み込むことにより挿入材３１の挿入作業を行うことができ、挿入作業が容易であるという利点がある。他の構成として、挿入材３１を接着剤等の粘着剤でティース部材７の基端部７ａに貼着した状態で保持凹部１３ａ，１５ａ内に挟み込むようにしてもよい。
【００３４】
また、前述の実施形態の他の変形例として、図８に示す構成が考えられる。この変形例では、図８に示すように、ステータ５が複数の分割ステータ３３を組み合わせて構成されている。隣接する分割ステータ３３同士の分割コア（分割体）３５（具体的には分割コア３５のヨーク部３７）同士の当接部に生じるギャップに、前述の挿入材２１又は３１が挿入されている。
【００３５】
また、前述の実施形態では、ティース部材７のヨーク部材９への固定を接着剤を用いて行うようにしたが、締結具を用いてその固定を行うようにしてもよい。例えば、図９に示すように、ボルト４１及びナット４３を用いてその固定を行うようにしてもよい。この場合、ヨーク分割体１３，１５の径方向の外縁部にモータの軸方向に貫通するボルト孔１３ｂ，１５ｂを設け、そのボルト孔１３ｂ，１５ｂに通したボルト４１にナット４３を螺合させて、ボルト４１、ナット４３でヨーク分割体１３，１５を両側から締め付けることにより、ヨーク分割体１３，１５の保持凹部１３ａ，１５ｂ内にティース部材７が挟持固定された状態で、ヨーク分割体１３，１５同士が固定されるようになっている。
【００３６】
また、前述の実施形態では、ティース部材７及びヨーク部材９を圧粉磁性体で形成したが、そのいずれか一方又は両方を積層鋼板により形成してもよい。
【図面の簡単な説明】
【００３７】
【図１】本発明の一実施形態に係るモータのロータ、ステータの構成を示す平面図である。
【図２】図１の一部を拡大した図である。
【図３】図２のＡ−Ａ線に沿った断面図である。
【図４】ヨーク分割体の斜視図である。
【図５】ティース部材の斜視図である。
【図６】コアのギャップと透磁率減少率との関係を示すグラフである。
【図７】挿入材の変形例を示す図である。
【図８】図１の構成の変形例を示す図である。
【図９】ヨーク分割体の固定構造の変形例を示す図である。
【符号の説明】
【００３８】
１  永久磁石
３  ロータ
５  ステータ
７  ティース部材
９  ヨーク部材
１１  コイル
１２  ステータコア
２１，３１  挿入材
３３  分割ステータ
３５  分割コア
【図１】
2007135328.tif 000003
【図２】
2007135328.tif 000004
【図３】
2007135328.tif 000005
【図４】
2007135328.tif 000006
【図５】
2007135328.tif 000007
【図６】
2007135328.tif 000008
【図７】
2007135328.tif 000009
【図８】
2007135328.tif 000010
【図９】
2007135328.tif 000011